(57)【特許請求の範囲】
【請求項１】
下記化１で表されるポリエチレングリコール−ポリプロピレングリコール−ポリエチレングリコール（ＰＥＧ−ＰＰＧ−ＰＥＧ）ブロック共重合体２４〜５０重量％と、ゼラチン０．０３〜５重量％と、キトサン０．０３〜５重量％と、
酸溶液０．０１〜１重量％と、を含み、ｐＨは、３．５以上であるものである、癒着防止用高分子組成物。
【化１】
0006916353.tif 000008
前記化１において、ｘ及びｚは、それぞれ独立して７５〜１１０の整数であり、ｙは、２０〜７０の整数であり、ＰＥＧ−ＰＰＧ−ＰＥＧブロック共重合体の分子量は、６，０００〜２０，０００Ｄａである。
【請求項２】
ＰＥＧ−ＰＰＧ−ＰＥＧブロック共重合体は、２種以上のＰＥＧ−ＰＰＧ−ＰＥＧブロック共重合体の混合物であるものである、請求項１に記載の癒着防止用高分子組成物。
【請求項３】
２種のＰＥＧ−ＰＰＧ−ＰＥＧブロック共重合体を使用するとき、
一つのＰＥＧ−ＰＰＧ−ＰＥＧブロック共重合体において、ｘ及びｚは、それぞれ独立して９０〜１１０の整数であり、ｙは、４０〜７０の整数であり、
もう一つのＰＥＧ−ＰＰＧ−ＰＥＧブロック共重合体において、ｘ及びｚは、それぞれ独立して７５〜９０の整数であり、ｙは、２０〜４０の整数であるものである、請求項２に記載の癒着防止用高分子組成物。
【請求項４】
２種のＰＥＧ−ＰＰＧ−ＰＥＧブロック共重合体を使用するとき、１つのＰＥＧ−ＰＰＧ−ＰＥＧブロック共重合体及びもう一つのＰＥＧ−ＰＰＧ−ＰＥＧブロック共重合体の含量は、それぞれ１２〜２５重量％であるものである、請求項２に記載の癒着防止用高分子組成物。
【請求項５】
酸溶液において、酸は、塩酸、酢酸、アスコルビン酸、硝酸、硫酸、フッ酸、リン酸、クエン酸、乳酸、及びギ酸からなるグループから選ばれた一つ以上を含むものである、請求項１に記載の癒着防止用高分子組成物。
【請求項６】
成長因子をさらに含み、
前記成長因子は、上皮細胞成長因子（Ｅｐｉｄｅｒｍａｌ  ｇｒｏｗｔｈ  ｆａｃｔｏｒｓ；ＥＧＦ、ｂｅｔａ−ｕｒｏｇａｓｔｒｏｎｅ）、ヘパリン結合性ＥＧＦ類似成長因子（Ｈｅｐａｒｉｎ−ｂｉｎｄｉｎｇ  ＥＧＦ−ｌｉｋｅ  ｇｒｏｗｔｈ  ｆａｃｔｏｒ； ＨＢ−ＥＧＦ）、形質転換成長因子−α（ｔｒａｎｓｆｏｒｍｉｎｇ  ｇｒｏｗｔｈ  ｆａｃｔｏｒ−α；ＴＧＦ−α）、及び繊維芽細胞成長因子（Ｆｉｂｒｏｂｌａｓｔ  ｇｒｏｗｔｈ  ｆａｃｔｏｒｓ； ＦＧＦｓ）からなるグループから選ばれた一つ以上を含むものである、請求項１に記載の癒着防止用高分子組成物。
【請求項７】
安定化剤をさらに含み、
前記安定化剤は、グリセロール、グリセリド類及びグリコール類からなるグループから選ばれた一つ以上を含むものである、請求項１に記載の癒着防止用高分子組成物。
【請求項８】
ゼラチン０．０３〜５重量％、キトサン０．０３〜５重量％及び酸溶液０．０１〜１重量％を蒸留水に添加し、５０〜７０℃で１０〜６０分間攪拌する段階と、
温度を３〜７℃に下げた後、下記化１で表されるポリエチレングリコール−ポリプロピレングリコール−ポリエチレングリコール（ＰＥＧ−ＰＰＧ−ＰＥＧ）ブロック共重合体２４〜５０重量％を添加し、１〜１０時間の間攪拌する段階と、を含む、癒着防止用高分子組成物の製造方法。
【化２】
0006916353.tif 000009
前記化１において、ｘ及びｚは、それぞれ独立して７５〜１１０の整数であり、ｙは、２０〜７０の整数であり、ＰＥＧ−ＰＰＧ−ＰＥＧブロック共重合体の分子量は、６，０００〜２０，０００Ｄａである。
【発明の詳細な説明】
【技術分野】
【０００１】
本発明は、癒着防止用高分子組成物に関し、特に癒着防止機能を効果的に発揮しながらも傷部位に持続的によく付着できるように付着性能に優れており、抗菌性及び止血性を有しているだけでなく、最小侵襲手術法、腹腔鏡手術などに適するように注射可能な剤型からなり、成長因子の担持が可能な癒着防止用高分子組成物に関する。
【背景技術】
【０００２】
癒着とは、炎症、創傷、摩擦、手術などによる創傷などの傷の治癒過程で血液が流出して凝固して、周辺の臓器や組織と一次的な癒着が発生し、ここに細胞が浸透して組織化されながら繊維組織が過度に生成されるか、血液が流出して凝固して互いに分離されていなければならない周辺の臓器や組織が互いにくっつく現象を意味する。また、手術部位で発生する炎症反応によって手術部位の周辺でフィブリン（ｆｉｂｒｉｎ）の数値が増加するが、このとき、繊維素分解作用（ｆｉｂｒｉｎｏｌｙｓｉｓ）が正常的に行われれば、癒着が発生しないが、何らかの原因によって繊維素分解作用反応が抑制されると、それによって癒着が発生することになる。
【０００３】
このような癒着現象は、特に手術後に深刻な問題を起こす。癒着現象は、一般的に、あらゆる種類の手術後に発生することがあり、これによって手術後の回復過程で手術周辺部位の臓器や組織が互いに付着して深刻な臨床的後遺症が発生することがある。一般的に、開腹手術後に６７〜９３％程度の頻度で癒着が発生し、このうち一部は、自発的に分解されることもあるが、ほとんどの場合、傷の治癒後にも癒着が存在して各種の後遺症を誘発する。癒着によって発生する後遺症としては、腹腔手術の場合、腸機能障害、腸閉塞、慢性痛などがあり、特に産婦人科手術後の癒着は、不妊を誘発することが知られている。(Ｅｕｒ．Ｊ．Ｓｕｒｇ．１９９７，Ｓｕｐｐｌｅｍｅｎｔ  ５７７，３２−３９）癒着防止剤は、手術後に発生する組織間の癒着を防止して２次疾患の発生の可能性を除去することで、患者の安全に直結する非常に重要な医療用製品である。
【０００４】
このような癒着の防止のため、１）手術時の傷を最小化する方法と、２）抗炎症剤の使用または繊維素の形成を防ぐために組織プラスミノーゲン活性化剤（ｔｉｓｓｕｅ  ｐｌａｓｍｉｎｏｇｅｎ  ａｃｔｉｖａｔｏｒ）で活性化させる方法と、３）物理的な障壁（ａｎｔｉ−ａｄｈｅｓｉｏｎ  ｂａｒｒｉｅｒ）を使用する方法と、が開発されて使用されている。
【０００５】
この中で、物理的な障壁を使用する場合、組織の傷が治癒される間、隣接する組織の間に癒着が形成されることを防ぐ。このような物理的な癒着防止剤は、組織の傷が治癒される間、隣接組織との癒着の形成を防止するとともに、一定期間後には自然に分解または吸収されて除去されなければならず、癒着防止剤に使用される材料自体またはその分解産物が人体に無害でなければならない。
【０００６】
現在、商業化された癒着防止剤として、ポリエチレングリコール−ポリプロピレングリコール[Ｐｏｌｙｅｔｈｙｌｅｎｅ  ｇｌｙｃｏｌ−ｐｏｌｙｐｒｏｐｙｌｅｎｅ  ｇｌｙｃｏｌ（ＰＥＧ−ＰＰＧ）]、ポリエチレンオキシド[Ｐｏｌｙｅｔｈｙｌｅｎｅ  Ｏｘｉｄｅ（ＰＥＯ）]、ポリ乳酸[Ｐｏｌｙ（ｌａｃｔｉｃ  ａｃｉｄ）（ＰＬＡ）]、ヒアルロン酸[Ｈｙａｌｕｒｏｎｉｃ  ａｃｉｄ]、カルボキシメチルセルロース[Ｃａｒｂｏｘｙｍｅｔｈｙｌｃｅｌｌｕｌｏｓｅ（ＣＭＣ）]、フィブリノゲン[Ｆｉｂｒｉｎｏｇｅｎ]、塩化カルシウム溶液[Ｃａｌｃｉｕｍ  ｃｈｌｏｒｉｄｅ  ｓｏｌｕｔｉｏｎ]、デキストラン[Ｄｅｘｔｒａｎ]、イコデキストリン重合体[Ｉｃｏｄｅｘｔｒｉｎ  ｃｏｍｐｏｕｎｄ]、テフロン[ＴｅｆｌｏｎＴＭ]、酸化再生セルロース[Ｏｘｉｄｉｚｅｄ  ｒｅｇｅｎｅｒａｔｅｄ  ｃｅｌｌｕｌｏｓｅ]、ポリグリカンエステル[Ｐｏｌｙｇｌｙｃａｎ  ｅｓｔｅｒ]、ポロキサマー[ｐｏｌｏｘａｍｅｒ]などが使用されてきた。
【０００７】
しかし、このような癒着防止剤のうち、セルロース類やデキストラン類などは、天然高分子であるが、生体を構成する成分ではないので、生体内に挿入時に異物反応を引き起こす可能性があることが知られている。また、生体内にこのような材料に対する分解酵素がなくて分解が発生しないため、酸化させたり、加水分解されるように操作しなければならないことが知られている。一方、ヒアルロン酸を主成分とする癒着防止溶液が使用されているが、ヒアルロン酸は、生体内で半減期が３日に過ぎず、容易に分解されるため、癒着防止の役割に制約がある。そして、合成高分子のうちポリ乳酸[Ｐｏｌｙ（ｌａｃｔｉｃ  ａｃｉｄ）（ＰＬＡ）]は、分解生成物が酸性を帯びているため、炎症反応と異物反応を引き起こすことがあるという短所を持つ。
【０００８】
また、癒着防止剤として使用された物質には、ＰＥＧ−ＰＰＧ−ＰＥＧブロック共重合体がある。合成高分子であるＰＥＧ−ＰＰＧ−ＰＥＧブロック共重合体は、ビーエーエスエフ社（ＢＡＳＦ）で生産される高分子であって、低温では溶液状態で存在するが、温度が上がるとゲル化される温度感応性材料として知られている（米国特許番号第４,１８８,３７３号；第４,４７８,８２２号；第４,４７４,７５１号）。このようなＰＥＧ−ＰＰＧ−ＰＥＧブロック共重合体は、ＰＥＧとＰＰＧの割合に応じていくつかの種類に分けられるが、ポロキサマー４０７として知られているＰＥＧ−ＰＰＧ−ＰＥＧブロック共重合体は、ＰＰＧブロックの分子量（ｐｏｌｙｏｘｙｐｒｏｐｙｌｅｎｅ  ｍｏｌｅｃｕｌａｒ  ｍａｓｓ）が４，０００ｇ／ｍｏｌであり、７０％のポリオキシエチレン（ｐｏｌｙｏｘｙｅｔｈｙｌｅｎｅ、ＰＥＧ）含量（ｃｏｎｔｅｎｔ）を有する。また、ポロキサマー１８８として知られているＰＥＧ−ＰＰＧ−ＰＥＧブロック共重合体は、ＰＰＧブロックの分子量（ｐｏｌｙｏｘｙｐｒｏｐｙｌｅｎｅ  ｍｏｌｅｃｕｌａｒ  ｍａｓｓ）が１,８００ｇ／ｍｏｌであり、８０％のポリオキシエチレン（ｐｏｌｙｏｘｙｅｔｈｙｌｅｎｅ、ＰＥＧ）含量（ｃｏｎｔｅｎｔ）を有する。このようなＰＥＧ部分とＰＰＧ部分の割合、分子量及び酸度と添加剤によってゲル化や物性に影響を及ぼす。
【０００９】
また、現在、商用化されている癒着防止用製剤は、形態的に溶液、フィルム及びゲル状のものに区分される。
【００１０】
第一に、溶液状の癒着防止用製剤は、癒着防止機能を行う前に、他の部位に流れ込んだり、あまりにも早く分解される場合があり、癒着防止機能を適切に行えない場合が多いという短所がある。
【００１１】
第二に、フィルム状の癒着防止用製剤は、Ｓｅｐｒａｆｉｌｍ（Ｈｙａｌｕｒｏｎｉｃ  ａｃｉｄ−ＣＭＣ）、Ｍｅｄｉｓｈｉｅｌｄ（ＣＭＣ−ＰＥＯ）、ＩＮＴＥＲＣＥＥＤＴＭ（Ｏｘｉｄｉｚｅｄ  ｒｅｇｅｎｅｒａｔｅｄ  ｃｅｌｌｕｌｏｓｅ）、ＳｕｒｇｉＷｒａｐ（ＰＬＡ）などの製品があるが、これらの製品は、内部の臓器に適用時に臓器の表面によく付着されず、付着しても臓器の運動によって傷部位に持続して位置できないという問題点、及び組織自体に異物として認識されて、互いに固まって臓器癒着防止効果が不十分であると報告されている。しかし、このような短所にもかかわらず、癒着防止の原理の一つである物理的な障壁（ａｎｔｉ−ａｄｈｅｓｉｏｎ  ｂａｒｒｉｅｒ）を確実に提供できる形態であるという点で、これを代替できる製品が未だ確実にないのが現状である。このようなフィルム状の製品は、主に産婦人科や脊椎手術などに制限的に用いられており、現在の手術トレンドである最小侵襲手術法、腹腔鏡手術などに適用するには形態的な制約が大きい。したがって、癒着防止機能を確実に行うためには、手術時に発生する傷部位に持続してよく付着できる付着性に優れており、現在の手術トレンドである最小侵襲手術法、腹腔鏡手術などに適するように注射可能な剤型の癒着防止剤が必要な実情である。
【００１２】
最後に、ゲル状の癒着防止用製剤は、注射可能な剤型としてフィルムの溶液状の短所を克服するために開発されている。現在、ＨｙｓｋｏｎＴＭというデキストラン７０（Ｄｅｘｔｒａｎ７０）を使用した製品、ＦｌｏｗｇｅｌＴＭというＰＥＧ−ＰＰＧ−ＰＥＧ共重合体を使用した製品、ＡＤＣＯＮというゼラチン（ｇｅｌａｔｉｎ）を使用した製品、ＩＮＴＥＲＧＥＬというヒアルロン酸（Ｈｙａｌｕｒｏｎｉｃ  ａｃｉｄ）を使用した製品、ＧＵＡＲＤＩＸ−ｓｏｌというヒアルロン酸−カルボキシメチルセルロース（Ｈｙａｌｕｒｏｎｉｃ  ａｃｉｄ−ＣＭＣ）を使用した製品などがある。傷の治癒に要する期間は、傷の程度によって差があるが、一般的に７日程度であるため、癒着防止効果を期待し得るためには、７日程度の期間の間は傷部位が正常に再生されるように助けなければならず、７日程度の期間の間は傷の隣接組織と線維組織が形成されないようにし、以後には、自然に分解、吸収、及び除去されなければならない。しかし、前記ゲル状の癒着防止剤の場合には、傷が治癒される前に溶けて排出され、傷組織にとどまる時間が不足して癒着防止効果を適切に示さないだけではなく、セルロース系（ＣＭＣ）とデキストランなどの非生体由来の物質は、生体内で異物反応などの問題点がある。
【００１３】
韓国特許第１０８２９３５号は、多孔性組織癒着防止用徐放性製剤フィルムの製造方法に関し、ポリラクチドをメチルアルコール、エチルアルコール及びアセトンなどの有機溶媒に溶かして多孔性フィルムを製造し、表面と内部に形成された微細気孔に抗生剤及び消炎剤を塗布したことを開示している。しかし、ポリラクチドは、ポリ乳酸（ｐｏｌｙｌａｃｔｉｃ  ａｃｉｄ：ＰＬＡ）と呼ばれる合成高分子であって、分解産物が酸性を帯びているため、生体内で分解される場合、生体内に酸性の環境を作るために有害であり、生体適合性が低下するという短所を有する。また、フィルムを製造する際、ポリラクチドをメチルアルコール、エチルアルコール及びアセトンなどの毒性のある有機溶媒を使用することにより、これらの有機溶媒が製造過程において完全に削除されない場合、生体内で毒性が現れる可能性が高いという問題を持つ。
【００１４】
また、韓国特許第１０７０３５８号は、ゲル化が発生するセルロース系短繊維で製造した医療用不織布癒着防止膜を開示している。この特許では、天然セルロースまたは再生セルロース素材を使用するため、材料が天然高分子であるが、生体を構成する成分ではないので、生体内に挿入時に異物反応を引き起こすことがあるという限界がある。また、生体内にセルロース系の材料に対する分解酵素がないため、完全に分解されて分解生成物として処理されて生体外に排出されないという短所を持つ。
【００１５】
一方、米国特許第６,２９４,２０２号は、ヒアルロン酸（ｈｙａｌｕｒｏｎｉｃ  ａｃｉｄ：ＨＡ）及びカルボキシメチルセルロース（ｃａｒｂｏｘｙｍｅｔｈｙｌ  ｃｅｌｌｕｌｏｓｅ：ＣＭＣ）などのアニオン性多糖類とポリグリコライドの疎水性高分子を結合させて非水溶性のゲル、膜、フォーム、繊維などの形態で製造した癒着防止組成物を開示している。しかし、カルボキシメチルセルロースは、生体由来物質ではないので、生体内で異物反応や炎症反応を引き起こすことがある。一方、ポリグリコライド（Ｐｏｌｙｇｌｙｃｏｌｉｃ  ａｃｉｄ（ＰＧＡ））は、分解生成物としてグリコール酸（ｇｌｙｃｏｌｉｃ  ａｃｉｄ）を放出して周辺の酸度を酸性に下げて周辺の組織を刺激して炎症反応を引き起こすことがある。また、膜状に製造する場合、乾燥状態で、材料自体が柔軟ではなく、硬くて壊れやすく、水分に接触する場合に巻かれて、膜、フォーム、または繊維状に製造する場合には、生体内で固定されず、折れたり癒着防止が必要な部分に接着できないなど取り扱いにおいて不便である。
【００１６】
また、米国特許第６,２８０,７４５号には、癒着を防止する目的で使用される薬物運搬用組成物が開示されている。この組成物は、ポリオキシアルキレンブロック共重合体などの１つ以上の構成高分子（ｃｏｎｓｔｉｔｕｔｉｖｅ  ｐｏｌｙｍｅｒ）とセルロースエーテル類、カルボキシメチルセルロースナトリウム及びポリアクリレート類の変性高分子（ｍｏｄｉｆｉｅｒ  ｐｏｌｙｍｅｒ）及び脂肪酸石鹸系のオレイン酸ナトリウム、ラウリン酸ナトリウム、カプリン酸ナトリウム、カプリル酸ナトリウムの補助界面活性剤（ｃｏ−ｓｕｒｆａｃｔａｎｔ）を含み、ここに抗生剤、抗炎症剤などを含むいくつかの薬物の中から選ばれたものをさらに含む。このうち、カルボキシメチルセルロースナトリウム（ＣＭＣ−Ｎａ）は、生体由来物質ではない植物から得られたセルロースを加工して製造されたもので、生体内で異物反応を引き起こすことがあることが知られており、ポリアクリレート類などの他の変性高分子も生体由来物質ではないので、生体適合性が低く、これも異物反応を引き起こすことがあるという問題点を有する。
【００１７】
韓国特許第１３３０６５２号は、ＰＥＧ−ＰＰＧ−ＰＥＧブロック共重合体にゼラチン及びキトサンを添加して癒着防止機能に優れており、手術時に発生する傷部位に持続してよく付着できるように付着性能に優れた癒着防止用組成物が開示されている。しかし、このような癒着防止用組成物は、保管時間の経過によりキトサンが析出される剤型安定性に対する問題点が存在し、これにより癒着が発生するおそれが存在する。
【先行技術文献】
【特許文献】
【００１８】
【特許文献１】韓国特許第１０８２９３５号
【特許文献２】韓国特許第１０７０３５８号
【特許文献３】米国特許第６,２９４,２０２号
【特許文献４】米国特許第６,２８０,７４５号
【特許文献５】韓国特許第１３３０６５２号
【発明の概要】
【発明が解決しようとする課題】
【００１９】
本発明は、癒着防止機能を効果的に発揮しながらも手術時に発生する傷部位に持続してよく付着できるように付着性能に優れており、抗菌性や止血性も有し、剤型安定性に優れた癒着防止用高分子組成物を提供することを目的とする。
【００２０】
本発明は、現在の手術トレンドである最小侵襲手術法、腹腔鏡手術などに適した癒着防止用高分子組成物を提供することを目的とする。
【００２１】
本発明は、生体内で炎症反応や異物反応を可能な限り抑制し、生体適合性に優れた癒着防止用高分子組成物を提供することを目的とする。
【課題を解決するための手段】
【００２２】
本発明は、下記化１で表されるポリエチレングリコール−ポリプロピレングリコール−ポリエチレングリコール（ＰＥＧ−ＰＰＧ−ＰＥＧ）ブロック共重合体２４〜５０重量％と、ゼラチン０．０３〜５重量％と、キトサン０．０３〜５重量％と、
酸溶液０．０１〜１重量％を含む癒着防止用高分子組成物を提供する。
【００２３】
【化１】
0006916353.tif 000002
【００２４】
前記化１において、ｘ及びｚは、それぞれ独立して７５〜１１０の整数であり、ｙは、２０〜７０の整数であり、ＰＥＧ−ＰＰＧ−ＰＥＧブロック共重合体の分子量は、６，０００〜２０，０００Ｄａである。
【００２５】
また、本発明は、ゼラチン０．０３〜５重量％、キトサン０．０３〜５重量％及び酸溶液０．０１〜１重量％を蒸留水に添加し、５０〜７０℃で１０〜６０分間攪拌する段階と、
温度を３〜７℃に下げた後、化１で表されるポリエチレングリコール−ポリプロピレングリコール−ポリエチレングリコール（ＰＥＧ−ＰＰＧ−ＰＥＧ）ブロック共重合体２４〜５０重量％を添加し、１〜１０時間の間攪拌する段階と、を含む癒着防止用高分子組成物の製造方法を提供する。
【発明の効果】
【００２６】
本発明による癒着防止用高分子組成物は、外科、腹腔鏡及び内視鏡手術による傷部位に溶液状で注射されて塗布され、体温によってゲル化されることにより傷部位の癒着を抑制する機能を発揮し得る。また、本発明の組成物は、酸溶液を含んで組成物の剤型安定性をより向上させることができる。
【図面の簡単な説明】
【００２７】
【図１】図１は、酸添加によるキトサン安定化測定結果を示す。
【図２】図２は、本発明の癒着防止用高分子組成物の癒着防止効果に対する評価結果を示す。
【発明を実施するための形態】
【００２８】
本発明は、化１で表されるポリエチレングリコール−ポリプロピレングリコール−ポリエチレングリコール（ＰＥＧ−ＰＰＧ−ＰＥＧ）ブロック共重合体２４〜５０重量％と、ゼラチン０．０３〜５重量％と、キトサン０．０３〜５重量％と、
酸溶液０．０１〜１重量％を含む癒着防止用高分子組成物に関する。
【００２９】
以下、本発明の構成を具体的に説明する。
【００３０】
本発明による癒着防止用高分子組成物は、外科、腹腔鏡及び内視鏡手術による傷部位に溶液状で注射されて塗布され、体温によってゲル化されることにより傷部位の癒着を抑制する機能を発揮し得る。
【００３１】
本発明において、ポリエチレングリコール−ポリプロピレングリコール−ポリエチレングリコール（ＰＥＧ−ＰＰＧ−ＰＥＧ）ブロック共重合体は、低温では、溶液状態で存在するが、温度が上がると、ゲル化される温度感応性材料である。本発明では、ＰＥＧ−ＰＰＧ−ＰＥＧブロック共重合体を使用して人体に無害で、温度感応特性を活用して使用に便利で、癒着防止の効果を増進させた癒着防止用高分子組成物を製造できる。
【００３２】
本発明において、ＰＥＧ−ＰＰＧ−ＰＥＧブロック共重合体は、下記化１で表される。
【００３３】
【化２】
0006916353.tif 000003
【００３４】
一具体例で、化１において、ｘ及びｚは、それぞれ独立して７５〜１１０の整数であり、ｙは、２０〜７０の整数であってもよい。また、ＰＥＧ−ＰＰＧ−ＰＥＧブロック共重合体におけるポリエチレングリコール（ＰＥＧ）の含量は、６５〜８５重量％、６８〜８２重量％または７０〜８０重量％であってもよい。前記ＰＥＧ−ＰＰＧ−ＰＥＧブロック共重合体は、ＰＥＧとＰＰＧ部分の割合や分子量によってゲル化及び物性に影響を及ぼすことがある。特に、ＰＥＧの含量は、剤型の親水性を決める重要な因子であって、その含量が少なすぎると、剤型の混合が困難となるおそれがある。したがって、ｘ、ｙ及びｚを前述の範囲内に調節するのがよい。
【００３５】
また、ＰＥＧ−ＰＰＧ−ＰＥＧブロック共重合体の分子量は、６，０００〜２０，０００Ｄａ、または８，０００〜１０，０００Ｄａであってもよい。前記ＰＥＧ−ＰＰＧ−ＰＥＧブロック共重合体は、分子量によってゲル化温度及び混合性に影響を受けるため、分子量が大きくなるとゲル化温度が高くなり、組成物の製造時の混合性が低下することになる。したがって、本発明では、ＰＥＧ−ＰＰＧ−ＰＥＧブロック共重合体の分子量を６，０００〜２０，０００Ｄａに調節して、癒着防止用高分子組成物の剤型を最適化できる。
【００３６】
一具体例において、ＰＥＧ−ＰＰＧ−ＰＥＧブロック共重合体は、２種以上のＰＥＧ−ＰＰＧ−ＰＥＧブロック共重合体の混合物であってもよく、具体的に、２種のＰＥＧ−ＰＰＧ−ＰＥＧブロック共重合体の混合物であってもよい。
【００３７】
２種のＰＥＧ−ＰＰＧ−ＰＥＧブロック共重合体を使用するとき、１つのＰＥＧ−ＰＰＧ−ＰＥＧブロック共重合体において、ｘ及びｚは、それぞれ独立して、９０〜１１０の整数であり、ｙは、４０〜７０の整数であってもよい。また、もう一つのＰＥＧ−ＰＰＧ−ＰＥＧブロック共重合体において、ｘ及びｚは、それぞれ独立して７５〜９０の整数であり、ｙは、２０〜４０の整数であってもよい。
【００３８】
一具体例において、ＰＥＧ−ＰＰＧ−ＰＥＧブロック共重合体は、ドイツのＢＡＳＦ社で生産される高分子を使用してもよく、具体的に、市販の商品名「プルロニック（Ｐｌｕｒｏｎｉｃ）」または「ポロキサマー（Ｐｏｌｏｘａｍｅｒ）」などを使用してもよい。「プルロニック（Ｐｌｕｒｏｎｉｃ）」または「ポロキサマー（Ｐｏｌｏｘａｍｅｒ）」のＰＥＧ−ＰＰＧ−ＰＥＧブロック共重合体は、ＰＥＧとＰＰＧの割合に応じて、いくつかの種類に分けられるが、本発明では、前記製品のうち２種以上を混合して使用してもよい。
【００３９】
本発明の実施例では、ＰＥＧ−ＰＰＧ−ＰＥＧブロック共重合体としてポロキサマー４０７及びポロキサマー１８８を使用した。ポロキサマー４０７は、ＰＰＧブロックの分子量（ｐｏｌｙｏｘｙｐｒｏｐｙｌｅｎｅ  ｍｏｌｅｃｕｌａｒ  ｍａｓｓ）が４，０００Ｄａであり、７０％ＰＥＧ含量（ｃｏｎｔｅｎｔ）を有する。また、ポロキサマー１８８は、ＰＰＧブロックの分子量が１，８００Ｄａであり、８０％ＰＥＧ含量を有する。本発明では、前記二つの成分を混合して癒着防止効果に優れた癒着防止用高分子組成物を製造してもよい。
【００４０】
一具体例において、ＰＥＧ−ＰＰＧ−ＰＥＧブロック共重合体の含量は、特に制限されず、組成物の全重量に対して２４〜５０重量％であってもよい。２種のＰＥＧ−ＰＰＧ−ＰＥＧブロック共重合体を使用する場合、一つのＰＥＧ−ＰＰＧ−ＰＥＧブロック共重合体及びもう一つのＰＥＧ−ＰＰＧ−ＰＥＧブロック共重合体の含量は、それぞれ１２〜２５重量％であってもよい。前記ＰＥＧ−ＰＰＧ−ＰＥＧブロック共重合体の含量が少なすぎると、温度が増加してもゲルを形成しにくく、含量が多すぎる場合、低温でもゲル化されているので、含量に対する適切な制御が必要である。すなわち、前記含量の範囲でブロック共重合体は、好ましいゲル化特性を示すことができる。
【００４１】
本発明においてゼラチン及びキトサンは、生体由来高分子であって、ＰＥＧ−ＰＰＧ−ＰＥＧブロック共重合体との間にＯ２−−−−Ｈ＋、Ｎ３−−−−Ｈ＋イオンの間の水素結合及び／又はＮＨ３＋−−−ＯＨ−官能基の間のイオン結合によって結合を形成する。このような生体由来高分子は、高分子組成物の付着性能を向上させて前記組成物が傷部位に固定されることにより他の部位に移動しないようにし、これによって傷部位の癒着防止効果を増大させることができる。
【００４２】
本発明において、ゼラチンは、水を吸収して膨潤する性質を持つ。また、腸表面は、全体的に負電荷（ｎｅｇａｔｉｖｅ  ｃｈａｒｇｅ）を帯びることが知られているのに対し、腸表面付着性高分子であるゼラチンは、カチオン性グループ（Ｃａｔｉｏｎｉｃ  ｇｒｏｕｐ）であって全体的に正電荷（ｐｏｓｉｔｉｖｅ  ｃｈａｒｇｅ）を帯びるため、腸表面とゼラチンの間に電気的な結合（ｅｌｅｃｔｒｏｓｔａｔｉｃ  ｂｏｎｄｓ）が生成されて接着を持続することにより、優れた腸表面に対する付着性、すなわち、生体付着性（ｂｉｏａｄｈｅｓｉｖｅ）を持つことができる。さらに、ゼラチンは、傷部位の浸透圧を増加させ、血小板の活性化を促進させるので（ＴＩＳＳＵＥ  ＥＮＧＩＮＥＥＲＩＮＧ、Ｖｏｌｕｍｅ１１、Ｎｕｍｂｅｒ７／８、２００５）、ゼラチンを含む本発明の高分子組成物は、血液凝固を促進する止血特性を持つことができる。
【００４３】
一具体例において、ゼラチンの分子量は、２００〜３００ｂｌｏｏｍであってもよい。
【００４４】
一方、キトサンは、ハイドロゲル類の腸付着性高分子のうちカチオン性グループ（Ｃａｔｉｏｎｉｃ  ｇｒｏｕｐ）に属する高分子で、全体的に正電荷を帯びるため、腸表面と電気的結合（ｅｌｅｃｔｒｏｓｔａｔｉｃ  ｂｏｎｄｓ）が可能であり、腸表面付着性に関する電気的理論（ｅｌｅｃｔｒｏｎｉｃ  ｔｈｅｏｒｙ）によって腸表面にとどまって付着してもよい。したがって、前記キトサンは、ゼラチンの腸表面付着性を補助的に助けて付着性をより向上させることができる。また、キトサンは、−ＮＨ３官能基を介して追加の抗菌効果を付与して（Ｊ．Ｏｃｕｌ．Ｐｈａｒｍａｃｏｌ．Ｔｈｅｒ．１６（２０００）２６１２７０）（Ｊ．Ａｐｐｌ．Ｐｏｌｙｍ．Ｓｃｉ．７９（２００１）１３２４１３３５）、本発明の高分子組成物は、優れた抗菌特性を示すことができる。
【００４５】
一具体例において、キトサンの脱アセチル化度は、７０〜９０％であってもよい。
【００４６】
一具体例において、ゼラチンの含量は、特に制限されず、０．０３〜５重量％であってもよい。
【００４７】
また、一具体例において、キトサンの含量は、特に制限されず、０．０３〜５重量％であってもよい。前記ゼラチン及び／又はキトサンの含量が少ない場合、これらの成分の添加効果を実質的に期待し難い。また、ゼラチン及び／又はキトサンの含量が多い場合、その含量が高すぎて高分子組成物内で一部が溶解しないまま残留する可能性があり、３ヶ月程度の長期間保管時に組成物の中でキトサンとゼラチンが分離される現象が現れることがあり、長期安定性の側面から好ましくない。すなわち、前述のゼラチン及びキトサンの含量の範囲で癒着防止用高分子組成物は、生体温度で好ましいゲル化特性を示すことができ、生体適合性を与えることができる。
【００４８】
また、本発明の癒着防止用高分子組成物は、酸溶液を含む。前記酸溶液は、キトサンの溶解度を高めることができ、癒着防止用高分子組成物の剤型安定性を向上させることができる。
【００４９】
一具体例において、酸の種類は、特に制限されず、塩酸、酢酸、アスコルビン酸、硝酸、硫酸、フッ酸、リン酸、クエン酸、乳酸、及びギ酸からなるグループから選ばれた一つ以上であってもよい。
【００５０】
一具体例において、酸溶液として濃度が９９．９％または１００％である高純度の酸を使用してもよい。前記酸を希釈して使用してもよいが、本発明の実施例では、高純度の酸を使用した。
【００５１】
また、一具体例において、酸溶液の含量は、特に制限されず、癒着防止用高分子組成物の全重量に対して０．０１〜１重量％であってもよい。前記含量の範囲においてキトサンの溶解度に優れており、含量が１重量％を超える場合、組成物のｐＨが低くなり、体内に適用時に副作用が発生するおそれがある。
【００５２】
本発明による癒着防止用高分子組成物は、前述の成分の他に成長因子をさらに含んでもよい。
【００５３】
一具体例において、成長因子の種類は特に制限されず、傷部位の組織再生を促進させることができる上皮細胞成長因子（Ｅｐｉｄｅｒｍａｌ  ｇｒｏｗｔｈ  ｆａｃｔｏｒｓ；ＥＧＦ、ｂｅｔａ−ｕｒｏｇａｓｔｒｏｎｅ）、ヘパリン結合性ＥＧＦ類似成長因子（Ｈｅｐａｒｉｎ−ｂｉｎｄｉｎｇ  ＥＧＦ−ｌｉｋｅ  ｇｒｏｗｔｈ  ｆａｃｔｏｒ；ＨＢ−ＥＧＦ）、形質転換成長因子−α（ｔｒａｎｓｆｏｒｍｉｎｇ  ｇｒｏｗｔｈ  ｆａｃｔｏｒ−α；ＴＧＦ−α）及び繊維芽細胞成長因子（Ｆｉｂｒｏｂｌａｓｔ  ｇｒｏｗｔｈ  ｆａｃｔｏｒｓ；ＦＧＦｓ）からなるグループから選ばれた一つ以上を使用してもよい。
【００５４】
一具体例において、成長因子の含量は、特に制限されず、生体恒常性及び副作用を減らす観点から、先行研究の動物実験の結果を基準に１μｇ／ｍｌ〜１ｍｇ／ｍｌが適当である。
【００５５】
また、本発明による癒着防止用高分子組成物は、前述の成分の他に、高分子組成物の相分離を抑制するための安定化剤をさらに含んでもよい。前記安定化剤は、グリセロール、グリセリド類及びグリコール類からなるグループから選ばれた一つ以上であってもよい。
【００５６】
一具体例において、安定化剤は、１〜２０重量％の含量で使用されてもよい。
【００５７】
本発明による癒着防止用高分子組成物のｐＨは、３.５以上であってもよい。前記ｐＨは、４.０以上または４.１以上であってもよく、その上限は、６.０以下であってもよい。血液のｐＨは、７.４であり、体内の場合、７.３〜７.５と弱アルカリ性である。したがって、強い酸性の製品が触れる場合、体内のｐＨによる副作用が発生するおそれがある。本発明では、ｐＨ３.５以上の癒着防止用高分子組成物を使用し、体内に使用時に臓器に影響を与えず、優れた癒着防止特性を持つことができる。
【００５８】
また、本発明による癒着防止用高分子組成物の粘度は、２５℃で１５００〜５０００ｃＰｓであってもよく、２７℃で１５，０００〜５０，０００ｃＰｓであってもよい。前記粘度は、ブルックフィールド粘度計を使用して測定した結果を意味する。前記粘度範囲において癒着防止用高分子組成物は、腸などの臓器に容易に付着され、また容易に分解され得る。特に、３７℃で１５，０００ｃＰｓ以下の粘度を有する場合、流動性が生じて癒着効果が減少する恐れがある。また、前記範囲の粘度において組成物が成長因子を含む場合、前記成長因子が容易に放出され得る。粘度が低すぎると、腸付着能力が低下し、また、高すぎると、かえって前記組成物による癒着が発生することがあるので、前記範囲で調節するのがよい。
【００５９】
また、本発明は、前述の癒着防止用高分子組成物の製造方法に関する。
【００６０】
前記癒着防止用高分子組成物は、（Ｓ１）ゼラチン０．０３〜５重量％、キトサン０．０３〜５重量％及び酸溶液０．０１〜１重量％を蒸留水に添加し、５０〜７０℃で１０〜６０分間攪拌する段階と、
（Ｓ２）温度を３〜７℃に下げた後、化１で表されるポリエチレングリコール−ポリプロピレングリコール−ポリエチレングリコール（ＰＥＧ−ＰＰＧ−ＰＥＧ）ブロック共重合体２４〜５０重量％を添加し、１〜１０時間の間攪拌する段階と、を通じて製造されてもよい。
【００６１】
段階（Ｓ１）は、ゼラチン及びキトサンを蒸留水に添加して攪拌する段階である。
【００６２】
一具体例において、ゼラチン及びキトサンは、前述のゼラチン及びキトサンを使用してもよく、その含量は、癒着防止用高分子組成物の製造時に使用される成分の総重量（１００重量％）に対してそれぞれ０．０３〜５重量％であってもよい。
【００６３】
一具体例において、前記段階は、５０〜７０℃で１０〜６０分間行われてもよい。
【００６４】
一具体例において、前記段階は、１００〜３００ｒｐｍで、湯煎攪拌によって行われてもよい。
【００６５】
段階（Ｓ２）は、温度を３〜７℃に下げた後、化１で表されるＰＥＧ−ＰＰＧ−ＰＥＧブロック共重合体を添加した後、攪拌する段階である。前記段階を通じて本発明による癒着防止用高分子組成物が製造されてもよい。
【００６６】
一具体例において、段階（Ｓ２）を行う前に安定化剤を添加する段階をさらに含んでもよい。前記安定化剤として、前述の種類の安定化剤を使用してもよく、本発明では、グリセリンを使用してもよい。
【００６７】
一具体例において、前記段階は、徐々に温度を３〜７℃に下げることができる。
【００６８】
一具体例において、前記段階でＰＥＧ−ＰＰＧ−ＰＥＧブロック共重合体は、前述のＰＥＧ−ＰＰＧ−ＰＥＧブロック共重合体を使用してもよく、その含量は、癒着防止用高分子組成物の製造時に使用される成分の総重量（１００重量％）に対して２４〜５０重量％であってもよい。特に、２種のＰＥＧ−ＰＰＧ−ＰＥＧブロック共重合体を使用してもよく、この場合、１つのＰＥＧ−ＰＰＧ−ＰＥＧブロック共重合体及びもう一つのＰＥＧ−ＰＰＧ−ＰＥＧブロック共重合体の含量は、それぞれ１２〜２５重量％であってもよい。
【００６９】
一具体例において、前記段階は、攪拌下で１〜１０時間の間行われてもよい。
【００７０】
一具体例において、本発明による癒着防止用高分子組成物は、製造過程中に成長因子を添加する段階をさらに行うか、または傷部位に塗布する前に成長因子を含ませて構成されてもよい。この場合、傷部位に適用する前にｉｎ  ｓｉｔｕ注射器で成長因子を注入して混合した後に使用してもよい。本発明による癒着防止用高分子組成物は、体温によって前記癒着防止用高分子組成物が傷部位に癒着が発生しないように膜を形成し、ゲル化されることにより成長因子の放出が行われてもよい。
【００７１】
また、本発明は、前述の癒着防止用高分子組成物の適用方法に関する。
【００７２】
本発明による癒着防止用高分子組成物は、第一に、手術時または手術後に溶液状の高分子組成物を傷部位に注射する段階と、第二に、高分子組成物に含まれている生体由来高分子によって高分子組成物が傷部位に固定される段階と、第三に、体温によって温度が上昇しながら溶液状の高分子組成物がゲル化される段階と、を通じて適用されてもよい。
【００７３】
本発明の癒着防止用高分子組成物は、適切な組成で化学的に結合されたＰＥＧ−ＰＰＧ−ＰＥＧブロック共重合体の温度感応性によって常温では溶液状態で存在し、体内に適用されると、３７℃の温度によってゲル化されて傷組織の部位に癒着を防止する障壁として作用することになる。常温では溶液状態で存在するため傷部位に注射でき、適用後にゲル化されて傷部位に局所的に集中するため、癒着に対する障壁効果を向上させることができる。
【００７４】
前記癒着防止用高分子組成物は、ゲル化された後、時間経過により体内分解酵素及び代謝によって前記組成物が分解され、排出されてもよい。
【００７５】
以下、本発明を実施例によって詳細に説明する。下記実施例は、本発明を例示するものに過ぎず、本発明の範囲が下記実施例に限定されるものではない。本実施例は、本発明の開示を完全にして、本発明が属する技術分野で通常の知識を有する者に発明の範疇を完全に知らせるために提供されるものであり、本発明は、請求項の範疇によって定義されるだけである。
【００７６】
実施例
比較例１．
ゼラチン０．０５重量％、キトサン０．３重量％を滅菌蒸留水に入れ、５５〜６０℃で１５０ｒｐｍ、３０分湯煎攪拌した。その後、グリセリン１０重量％を入れて徐々に温度を４〜６℃に下げて同じ条件で攪拌した。温度が下がると、ポロキサマー１８８  １７重量％、ポロキサマー４０７  １５重量％を入れ、１００ｒｐｍ、３時間の間攪拌して癒着防止用高分子組成物を製造した。
【００７７】
実施例１．
ゼラチン０．０５重量％、キトサン０．３重量％、１００％酢酸０．０１重量％を滅菌蒸留水に入れ、５５〜６０℃で１５０ｒｐｍ、３０分湯煎攪拌した。グリセリン１０重量％を入れ、徐々に温度を４〜６℃に下げて同じ条件で攪拌した。温度が下がると、ポロキサマー１８８  １７重量％、ポロキサマー４０７  １５重量％を入れ、１００ｒｐｍ、３時間撹拌して癒着防止用高分子組成物を製造した。
【００７８】
実施例２．
酢酸０．０１重量％の代わりに酢酸０．１重量％を使用したことを除いては、実施例１と同じ方法で癒着防止用高分子組成物を製造した。
【００７９】
実施例３．
酢酸０．０１重量％の代わりに酢酸０．５重量％を使用したことを除いては、実施例１と同じ方法で癒着防止用高分子組成物を製造した。
【００８０】
実施例４．
酢酸０．０１重量％の代わりに酢酸１重量％を使用したことを除いては、実施例１と同じ方法で癒着防止用高分子組成物を製造した。
【００８１】
比較例２．
酢酸０．０１重量％の代わりに酢酸３重量％を使用したことを除いては、実施例１と同じ方法で癒着防止用高分子組成物を製造した。
【００８２】
実施例５．
酢酸０．０１重量％の代わりに１００％塩酸０．０１重量％を使用したことを除いては、実施例１と同じ方法で癒着防止用高分子組成物を製造した。
【００８３】
実施例６．
酢酸０．０１重量％の代わりに１００％リン酸０．０１重量％を使用したことを除いては、実施例１と同じ方法で癒着防止用高分子組成物を製造した。
【００８４】
実施例７．
酢酸０．０１重量％の代わりに１００％クエン酸０．０１重量％を使用したことを除いては、実施例１と同じ方法で癒着防止用高分子組成物を製造した。
【００８５】
実施例８．
酢酸０．０１重量％の代わりに１００％乳酸０．０１重量％を使用したことを除いては、実施例１と同じ方法で癒着防止用高分子組成物を製造した。
【００８６】
実験例１．酸添加によるキトサン安定化の影響
酸添加によるキトサン安定化は、実施例及び比較例で製造された癒着防止用高分子組成物を４℃、２５℃及び４０℃で１日、７日、２８日、６０日の間保管し、キトサンの析出の有無を観察する方法で評価した。
【００８７】
前記評価結果を表１及び図１に示した。
【００８８】
【表１】
0006916353.tif 000004
【００８９】
前記表１及び図１に示すように、水溶性キトサンを使用しても前記キトサンが他の物質と混合して溶解されている場合、安定化されることなく析出されることが確認できる。キトサンが析出される場合、短くは７日、長くは２８日以内に析出現象が現れた（比較例１）。
【００９０】
前記結果から、本発明による癒着防止用高分子組成物に酸を添加することにより、キトサンの溶解度を高め、剤型の安定化がなされることが確認できる。
【００９１】
実験例２．酸の種類による粘度の影響
様々な酸の添加によって製品の特性である粘度に影響を及ぼすのか確認した。
【００９２】
具体的に、実施例及び比較例で製造された癒着防止用高分子組成物に対して、温度による粘度の変化をブルックフィールド（Ｂｒｏｏｋｆｉｅｌｄ）粘度計を用いて測定した。
【００９３】
測定された粘度を表２に示した。
【００９４】
【表２】
0006916353.tif 000005
【００９５】
前記表２に示すように、酸の含量によって粘度に大きな影響を及ぼさず、癒着防止用高分子組成物は、常温では流動性を有し、体温で高粘度のゲルを形成することが分かる。これにより、癒着防止用高分子組成物が体内に付着可能であることを予想できる。
【００９６】
実験例３．酸の含量によるｐＨの測定
癒着防止用高分子組成物に酸が添加されることにより、物質のｐＨに及ぼす影響を確認し、体内の使用に適したｐＨの範囲を設定するため、実施例及び比較例で製造された癒着防止用高分子組成物のｐＨを測定した。
【００９７】
測定結果を下記の表に示した。
【００９８】
【表３】
0006916353.tif 000006
【００９９】
血液のｐＨは７.４であり、体内の場合、７.３〜７.５と弱アルカリ性である。したがって、強い酸性の製品が触れる場合、体内のｐＨによる副作用が発生することがある。
【０１００】
本実施例の癒着防止用高分子組成物は、ｐＨが３.５以上であり、体内の使用に適することが確認できる。酸溶液を３重量％含む比較例２は、ｐＨが３.５未満であるため、体内に適用時に副作用が発生するおそれがある。
【０１０１】
実験例４．応力測定
様々な酸の添加により、癒着防止用高分子組成物の付着性能に影響を及ぼすのか確認した。
【０１０２】
具体的に、実施例及び比較例で製造された癒着防止用高分子組成物に対して応力を測定し、本発明の実施例１と韓国特許第１３３０６５２号の組成（実施例１）との間の応力を比較した。
【０１０３】
組成物をそれぞれ１ｍＬずつ含むサンプルをスライドガラスに塗布し、３７℃のインキュベーターに１０分程度入れておき、ゲル化させた後、万能試験機にサンプルを塗布したスライドグラスを固定し、高分子組成物とアダプタの表面を接着させた後、高分子組成物とアダプタが接着されてから分離したときの最大応力を測定した。
【０１０４】
測定結果を表４に示した。
【０１０５】
【表４】
0006916353.tif 000007
【０１０６】
前記表４に示すように、韓国特許第１３３０６５２号の組成物と本発明の実施例１の癒着防止用高分子組成物の最大応力に差がないことが確認できる。これにより、酸の添加が癒着防止用高分子組成物の付着能に影響を及ぼさないことが確認できる。
【０１０７】
実験例５．癒着防止試験
ラットの盲腸表面と腹膜に人為的な傷をつけて強制癒着を起こし、比較例１と実施例１によって製造した本発明の癒着防止用高分子組成物を傷部位に処理した後、１週間後にラットの盲腸と腹膜の癒着防止効果を観察した。癒着の程度は、０から５まで区分して評価（癒着の程度を示すスコア；０＝癒着が発生しない場合、１＝点状（ｆｏｃａｌ）の癒着が一部発生した場合、２＝点状の癒着が多い場合、３＝面状の癒着が発生した場合、４＝面状の癒着が深く発生した場合、５＝面状の癒着とともに血管が形成された場合）し、その結果を図２に示した。
【０１０８】
図２に示すように、生理食塩水群では、癒着が発生し、比較例１では、実施例１よりも高い癒着率を示すことが確認できる。これにより、酸を添加することにより、剤型の安定性が維持され、癒着防止効果に影響を及ぼすことが確認できる。
【要約】
【課題】本発明は、癒着防止用高分子組成物に関する。
【解決手段】本発明による癒着防止用高分子組成物は、癒着防止機能を効果的に発揮しながらも手術時に発生する傷部位に持続的によく付着できるように付着性能に優れており、抗菌性や止血性も有し、剤型安定性に優れている。
【選択図】図１【図１】
0006916353.tif 000010
【図２】
0006916353.tif 000011